(57)【特許請求の範囲】
【請求項１】
２−アルキリデンシクロアルカノンの異性化反応により２−アルキル−２−シクロアルケノンを連続的に製造する方法であって、２−アルキリデンシクロアルカノン及びハロゲン化水素を含有するアルコール溶液を、１００〜１５０℃に加熱された、充填物が充填された充填塔内を、０．１〜１．０ＭＰａＧの圧力、空間速度０．００１〜１００Ｈｒ−１で流通させることを特徴とする２−アルキル−２−シクロアルケノンの連続的製造方法。
【請求項２】
２−（１−ヒドロキシアルキル）シクロアルカノンを、固体触媒を充填した固定式流通式連続反応器中を流通させることにより、２−アルキリデンシクロアルカノンを連続的に製造する工程（１）、及び、
工程（１）で得られた２−アルキリデンシクロアルカノンとハロゲン化水素とを含有するアルコール溶液を、１００〜１５０℃に加熱された、充填物が充填された充填塔内を、０．１〜１．０ＭＰａＧの圧力、空間速度０．００１〜１００Ｈｒ−１で流通させて、２−アルキリデンシクロアルカノンの異性化反応を行う工程（２）
を有することを特徴とする２−アルキル−２−シクロアルケノンの連続的製造方法。
【発明の詳細な説明】
【技術分野】
【０００１】
本発明は、２−アルキル−２−シクロアルケノンの連続的製造方法に関する。さらに詳しくは、２−アルキリデンシクロアルカノン及びハロゲン化水素を含有するアルコール溶液を、特定の温度及び圧力下で充填塔内を流通させることにより、２−アルキル−２−シクロアルケノンを連続的に製造する方法に関する。２−アルキル−２−シクロアルケノンは、香料や医農薬の合成中間体として有用な化合物である。
【背景技術】
【０００２】
従来、２−アルキル−２−シクロペンテノン等の２−アルキル−２−シクロアルケノンの製造法としては、２−アルキリデンシクロペンタノンを遷移金属触媒の存在下に異性化する方法（特許文献１、２）や、ハロゲン化水素又はスルホン酸の存在下、２０〜１５０℃で、２−アルキリデンシクロペンタノンを異性化する方法（特許文献３）等が知られている。
【０００３】
しかし、前者の方法は高価な遷移金属触媒を用いるうえに、触媒を活性化するために用いる水素ガスにより２−アルキルシクロペンタノンが副生し、目的とする２−アルキル−２−シクロペンテノンの収率が低下して高純度のものが得られないという欠点を有する。また後者の方法は、２−アルキリデンシクロペンタノンに対し３００重量％以上という多量の溶媒を必要とし、更に収率が６２〜７９％と低いものであった。
【０００４】
これらの問題を解決すべく、特許文献４には、２−アルキリデンシクロペンタノンをアルコール溶剤の存在下にハロゲン化水素と接触させて２−アルキル−２−シクロペンテノンを製造するに際し、２−アルキリデンシクロペンタノンとアルコールとの混合物中にハロゲン化水素を徐々に添加することを特徴とする２−アルキル−２−シクロペンテノンの製造方法が提案されている。また、特許文献５には、２−アルキリデンシクロペンタノンをアルコール溶媒中にて、１５０〜１９０℃でハロゲン化水素と接触させることを特徴とする２−アルキル−２−シクロペンテノンの製造方法が提案されている。
これらの文献に記載された方法によれば、簡便な操作で収率よく目的とする２−アルキル−２−シクロペンテノンを製造することができるとされている。
【０００５】
しかしながら、これらの方法はバッチ式で反応を行うものであり、工業的生産規模で２−アルキル−２−シクロペンテノンを製造する場合には、大きな反応器が必要となり、工業的に有利な方法とはいい難い。
【０００６】
【特許文献１】特公昭５８−４２１７５号公報
【特許文献２】特公昭５９−２９０５１号公報
【特許文献３】特開昭５１−２３２４０号公報
【特許文献４】特開昭５９−８０６２５号公報
【特許文献５】特開２０００−３２７６１８号公報
【発明の開示】
【発明が解決しようとする課題】
【０００７】
本発明は上述した従来技術の実情に鑑みてなされたものであり、２−アルキリデンシクロアルカノンの異性化反応により、２−アルキル−２−シクロアルケノンを高い生産効率で工業的に有利に製造する方法を提供することを課題とする。
【課題を解決するための手段】
【０００８】
本発明者らは上記課題を解決すべく鋭意研究した結果、２−ペンチリデンシクロペンテノンのｎ−ブタノール溶液に塩化水素（ガス）を添加した混合物を、０．１〜１．０ＭＰａの圧力で、１００〜１５０℃に加温したラシヒリング充填塔内を一定速度で液相流通させると、収率よく目的とする２−ペンチル−２−シクロペンテノンを得ることができることを見出した。そして、この知見を一般化することで本発明を完成させるに至った。
【０００９】
かくして本発明によれば、２−アルキリデンシクロアルカノンの異性化反応により２−アルキル−２−シクロアルケノンを連続的に製造する方法であって、２−アルキリデンシクロアルカノン及びハロゲン化水素を含有するアルコール溶液を、充填塔内を流通させることを特徴とする、２−アルキル−２−シクロアルケノンの連続的製造方法が提供される。
【００１０】
本発明の製造方法においては、前記アルコール溶液を、１００〜１５０℃に加熱した、充填物が充填された充填塔内を流通させることが好ましく、０．１〜１．０ＭＰａＧの圧力で、充填物が充填された充填塔内を流通させることが好ましい。
【発明の効果】
【００１１】
本発明によれば、工業的生産規模での製造に適した流通式の反応形態により、効率よく２−アルキル−２−シクロアルケノンを製造することができる。
【発明を実施するための最良の形態】
【００１２】
以下、本発明を詳細に説明する。
本発明の２−アルキル−２−シクロアルケノンの連続的製造方法は、２−アルキリデンシクロアルカノンの異性化反応により、２−アルキル−２−シクロアルケノンを連続的に製造する方法であって、２−アルキリデンシクロアルカノン及びハロゲン化水素を含有するアルコール溶液を、充填塔内を流通させることを特徴とする。
【００１３】
本発明に用いる２−アルキリデンシクロアルカノンのシクロアルカノンとしては、特に限定されないが、通常４〜１０員環、好ましくは５〜７員環、より好ましくは５員環の環状飽和脂肪族ケトンである。
前記環状飽和脂肪族ケトンは、異性化反応を妨げない限り、２位以外の任意の位置に置換基を有していてもよい。
【００１４】
かかる環状飽和脂肪族ケトンの具体例としては、シクロブタノン類；シクロペンタノン、３−メチルシクロペンタノン、３−エチルシクロペンタノン、３−ｎ−プロピルシクロペンタノン等のシクロペンタノン類；
【００１５】
シクロヘキサノン、３−メチルシクロヘキサノン、４−メチルシクロヘキサノン、３−ｎ−プロピルシクロヘキサノン、４−ｎ−プロピルシクロヘキサノン等のシクロヘキサノン類；
【００１６】
シクロヘプタノン、３−メチルシクロヘプタノン、４−メチルシクロヘプタノン等のシクロヘプタノン類；シクロオクタノン、３−メチルシクロオクタノン、４−メチルシクロオクタノン、５−メチルシクロオクタノン、３，４−ジメチルシクロオクタノン等のシクロオクタノン類；シクロノナノン、３−メチルシクロノナノン、４−メチルシクロノナノン、５−メチルシクロノナノン、３，４−ジメチルシクロノナノン、３，４，５−トリメチルシクロノナノン等のシクロノナノン類；
【００１７】
シクロデカノン、３−メチルシクロデカノン、４−メチルシクロデカノン、５−メチルシクロデカノン、６−メチルシクロデカノン、３−エチルシクロデカノン、３，４−ジメチルシクロデカノン、４，５−ジメチルシクロデカノン、３，４，５，６−テトラメチルシクロデカノン等のシクロデカノン類；等が挙げられる。
【００１８】
これらの中でも、シクロペンタノン、シクロヘキサノン、シクロヘプタノンが好ましく、シクロペンタノンが特に好ましい。
【００１９】
２−アルキリデンシクロアルカノン中のアルキリデン基の炭素数は、特に限定されないが、通常１〜１０、好ましくは２〜８、より好ましくは３〜７、さらに好ましくは４〜６、最も好ましくは５である。
【００２０】
アルキリデン基の具体例としては、メチレン基、エチリデン基、ｎ−プロピリデン基、ｎ−ブチリデン基、ｎ−ペンチリデン基、ｎ−ヘキシリデン基、ｎ−オクチリデン基、ｎ−ノニリデン基、ｎ−デシリデン基等の直鎖のアルキリデン基；
【００２１】
２−メチル−ｎ−プロピリデン基、２−メチル−ｎ−ブチリデン基、３−メチル−ｎ−ブチリデン基、２−メチル−ｎ−ペンチリデン基、３−メチル−ｎ−ペンチリデン基、４−メチル−ｎ−ペンチリデン基、２，２−ジメチル−ｎ−ブチリデン基、２，３−ジメチル−ｎ−ブチリデン基、２，２，３−トリメチル−ｎ−ブチリデン基、２−メチル−ｎ−ヘキシリデン基、３−メチル−ｎ−ヘキシリデン基、４−メチル−ｎ−ヘキシリデン基、５−メチル−ｎ−ヘキシリデン基、２−メチル−ｎ−ヘプチリデン基、２−エチル−ｎ−ヘプチリデン基、３−メチル−ｎ−ヘプチリデン基、２−メチル−ｎ−オクチリデン基、３−メチル−ｎ−オクチリデン基、４−メチル−ｎ−オクチリデン基、２−エチル−ｎ−オクチリデン基、３−メチル−ｎ−ノニリデン基、４−メチル−ｎ−ノニリデン基等の側鎖を有するアルキリデン基；
【００２２】
シクロブチルメチレン基、シクロペンチルメチレン基、２−メチルシクロペンチルメチレン基、３−メチルシクロペンチルメチレン基、１−シクロヘキシルメチレン基、２−メチルシクロヘキシルメチレン基、３−メチルシクロヘキシルメチレン基、２−エチルシクロヘキシルメチレン基、１−シクロヘプチルメチレン基、２−メチルシクロヘプチルメチレン基、２−メチルシクロヘプチルメチレン基、３−メチルシクロヘプチルメチレン基、シクロオクチルメチレン基、２−メチルシクロオクチルメチレン基、シクロノニルメチレン基等の環状構造を有するアルキリデン基；等が挙げられる。
【００２３】
これらの中でも、メチレン基、エチリデン基、ｎ−プロピリデン基、ｎ−ブチリデン基、ｎ−ペンチリデン基、ｎ−ヘキシリデン基、ｎ−ヘプチリデン基、−ｎ−オクチリデン基、２−メチル−ｎ−ブチリデン基、３−メチル−ｎ−ブチリデン基、２−メチル−ｎ−ペンチリデン基、３−メチル−ｎ−ペンチリデン基、４−メチル−ｎ−ペンチリデン基、シクロブチルメチレン基、シクロペンチルメチレン基、シクロヘキシルメチレン基、シクロヘプシルメチレン基が好ましく、ｎ−ブチリデン基、ｎ−ペンチリデン基、ｎ−ヘキシリデン基、シクロペンチルメチレン基がより好ましく、ｎ−ペンチリデン基が特に好ましい。
【００２４】
２−アルキリデンシクロアルカノンの具体例としては、２−ｎ−ブチリデンシクロペンタノン、２−ｎ−ペンチリデンシクロペンタノン、２−ｎ−ヘキシリデンシクロペンタノン、２−ｎ−ヘプチリデンシクロペンタノン、２−ｎ−ペンチリデン−５−メチルシクロペンタノン、２−ｎ−ブチリデンシクロヘキサノン、２−ｎ−ペンチリデンシクロヘキサノン、２−ｎ−ヘキシリデンシクロヘキサノン、２−ｎ−ヘプチリデンシクロヘキサノン等が挙げられる。これらの中でも、２−ｎ−ペンチリデンシクロペンタノンが特に好ましい。
【００２５】
２−アルキリデンシクロアルカノンは、従来公知の方法により製造・入手することができる。例えば、シクロアルカノンエナミンとアルキルアルデヒドとの反応生成物を塩酸で加水分解することにより容易に得ることができる。
【００２６】
また、このものは、２−（１−ヒドロキシアルキル）シクロアルカノンを連続的に固体触媒と接触させ、脱水反応させると同時に、発生した水を反応系から除去する方法によっても得ることができる。
【００２７】
この方法に用いる２−（１−ヒドロキシアルキル）シクロアルカノンの多くは公知物質であり、公知の方法により製造することができる。
例えば、シクロアルカノンとアルキルアルデヒドを、塩基の存在下に反応（アルドール縮合）させることにより得ることができる（「人名反応に学ぶ有機合成戦略」、ラズロー・カーティ，バーバラ・ザコー著、化学同人、２００６年）。
【００２８】
この方法に用いる固体触媒としては、２−（１−ヒドロキシアルキル）シクロアルカノンの脱水反応により２−アルキリデンシクロアルカノンを得る反応を触媒するものであれば、特に限定されない。例えば、金属酸化物、金属リン酸塩、結晶性アルミノシリケート、結晶性シリコアルミノホスフェート、ヘテロポリ酸、酸性イオン交換樹脂等の固体酸触媒が挙げられる。これらの中でも、結晶性アルミノシリケート、酸性イオン交換樹脂から選ばれる少なくとも１種が好ましく、酸性イオン交換樹脂がより好ましい。
【００２９】
金属酸化物としては、酸化ケイ素（シリカ）、酸化アルミニウム（アルミナ）、酸化マグネシウム、酸化カルシウム、酸化ジルコニウム、酸化ニオブ、酸化チタン、酸化スズ、三酸化モリブデン、酸化タングステン等が挙げられる。なかでも、シリカ、アルミナ、酸化ジルコニウム、酸化ニオブが好ましく、これらにリン原子を含有させたものがより好ましい。
【００３０】
金属リン酸塩としては、リン酸ジルコニウム、リン酸ニオブ等が挙げられる。
結晶性アルミノシリケートとしては、モルデナイト、エリオナイト、フェリエライト、Ｘ型ゼオライト、Ｙ型ゼオライト、Ａ型ゼオライト、Ｌ型ゼオライト、ＺＳＭ−４（米国ＵＯＰ社製。以下同じ）、ＺＳＭ−５、ＺＳＭ−８、ＺＳＭ−１１、ＺＳＭ−１２、ＺＳＭ−２０、ＺＳＭ−３５、ＺＳＭ−４０、ＺＳＭ−４８等が挙げられる。
【００３１】
これらの結晶性アルミノシリケートは、通常プロトン交換型（Ｈ型）が用いられるが、その一部がＮａ、Ｋ、Ｌｉ等のアルカリ金属、Ｍｇ、Ｃａ、Ｓｒ等のアルカリ土類元素、Ｆｅ、Ｃｏ、Ｎｉ、Ｒｕ、Ｐｄ、Ｐｔ、Ｚｒ、Ｔｉ等の遷移金属元素から選ばれた少なくとも一種のカチオン種で交換されていてもよい。
【００３２】
結晶性シリコアルミノホスフェートとしては、日揮ユニバーサル社製のＳＡＰＯ−５、ＳＡＰＯ−１１、ＳＡＰＯ−３１、ＳＡＰＯ−３１、ＳＡＰＯ−３４、ＳＡＰＯ−３６、ＳＡＰＯ−３７、ＳＡＰＯ−４０、ＳＡＰＯ−４１等が挙げられる。
【００３３】
ヘテロポリ酸としては、ヘテロポリ酸やヘテロポリ酸をシリカ、アルミナ、チタニア、ジルコニア、ゼオライト等の無機酸化物に担持、あるいは固定化したものが挙げられる。  
【００３４】
ヘテロポリ酸は、モリブデン、タングステン、バナジウム、ニオブ、タンタルの少なくとも一種類の金属原子を含有するものであり、さらに他の元素を縮合配位元素として含んでいてもよい。ヘテロポリ酸の具体例としては、リンモリブデン酸、リンタングステン酸、リンモリブドタングステン酸、リンモリブドバナジン酸、リンモリブドタングストバナジン酸、リンタングストバナジン酸等が挙げられる。
【００３５】
前記した触媒の調製法としては、公知の方法が適用できる。
金属酸化物の調製法としては、共沈法、混練法、含浸法等が挙げられる。また、リン原子を含有する金属酸化物は、金属酸化物にリン酸水溶液を含浸させた後、加熱焼成することにより調製される。
結晶性アルミノシリケートの調製法としては、その代表的な調製法である水熱合成法が挙げられる。また、結晶性アルミノシリケートのカチオンを他のカチオンにイオン交換する方法としては、結晶性アルミノシリケートを他のカチオンを含む水溶液に添加して加熱する方法が挙げられる。
金属リン酸塩の調製法としては、例えば、リン酸ジルコニウムの場合は、塩化ジルコニウム、硝酸ジルコニウム等のジルコニウム化合物の水溶液にリン酸又はリン酸二水素アンモニウム塩等のリン酸塩を添加して加熱し、得られた沈殿を加熱する方法が挙げられる。
【００３６】
酸性イオン交換樹脂は、微細な三次元網目構造の高分子基体に酸性のイオン交換基を有する不溶性で多孔質の合成樹脂からなり、一般的に陽イオン交換樹脂と称されるものである。
【００３７】
また酸性イオン交換樹脂は、酸性イオン交換樹脂の幾何学的構造面からの分類としてゲル型とポーラス型に大別することができるが、本発明においては、ゲル型樹脂及びポーラス型樹脂のいずれも使用することができる。酸性イオン交換樹脂の型には、イオン交換基のプロトン部分がそのままプロトンであるプロトン酸型、前記イオン交換樹脂のプロトンがアルカリ金属イオンに交換されたアルカリ金属塩型があるが、プロトン型の酸性イオン交換樹脂が好ましい。
【００３８】
プロトン型の酸性イオン交換樹脂としては、市販されているものをそのまま使用してもよいし、酸で前処理したものを使用しても良い。酸処理の方法として、例えば希塩酸、希硫酸等の希酸中に酸性イオン交換樹脂を添加し、２０℃から１００℃で数分から数十時間放置又は撹拌する方法や、カラム中に充填した酸性イオン交換樹脂をカラムの一方の側から溶出する液が酸性となるまで希酸を流通させる方法が挙げられる。前処理したイオン交換樹脂は、蒸留水又は脱イオン水で十分に洗浄して過剰の酸を除去した後に使用するのが好ましい。また、酸性イオン交換樹脂は、通常の再生処理を行なうことにより繰り返して使用することができる。
【００３９】
酸性イオン交換樹脂としては、イオン交換基としてスルホン酸基又はカルボン酸基を有し、イオン交換基が結合する高分子基体として、フェノールとホルムアルデヒドを縮重合させて得られる高分子基体や、スチレン又はハロゲン化スチレンとジビニルベンゼンとの共重合体基体を有するものが挙げられる。
【００４０】
これらの中でも、入手容易性及び取扱い性等の観点から、イオン交換基としてスルホン酸基を有するスルホン酸型強酸性イオン交換樹脂の使用が好ましく、スチレン又はハロゲン化スチレンとジビニルベンゼンとの共重合体を高分子基体とし、イオン交換基としてスルホン酸基を有するスルホン酸型スチレン系強酸性イオン交換樹脂の使用がより好ましい。
【００４１】
酸性イオン交換樹脂の好ましい具体例としては、三菱化学（株）製のスチレン系強酸性陽イオン交換樹脂ゲル型ＤＩＡＩＯＮ  ＳＫ１Ｂ、ＳＫ０１２、ＳＫ１０４、ＳＫ１０６、ＳＫ１１０、ＳＫ１１２、ＳＫ１１６；スチレン系強酸性陽イオン交換樹脂ポーラス型ＰＫ２０８、ＰＫ２１２、ＰＫ２１６、ＰＫ２２０、ＰＫ２２８；スチレン系強酸性陽イオン交換樹脂ハイポーラス型ＨＰＫ２５；耐熱性スチレン系強酸性陽イオン交換樹脂ＲＣＰ１４５、ダイヤイオンＲＣＰ−１６０Ｍ、ＲＣＰ−１６０Ｈ、ＲＣＰ−１７０Ｈ；バイエル社製の強酸性バイエルキャタリストゲル型Ｋ１２２１、Ｋ１４３１、Ｋ１４８１、Ｋ１４９１；強酸性バイエルキャタリストマクロポーラス型Ｋ２４３１、Ｋ２６２１、Ｋ２６４１；ローム・アンド・ハース社製のアンバーライト（ＸＥ−２８４）；オルガノ（株）製のアンバーリストＣＳＰ−２、Ａ−１５；等が挙げられる。
【００４２】
これらの酸性イオン交換樹脂の見かけ密度（ｇ／Ｌ−Ｒｅｓｉｎ）は、通常５００〜１０００、好ましくは６００〜９００である。乾燥前の水含有量は、通常３０〜７０重量％である。酸性イオン交換樹脂の平均粒径は特に限定されないが、通常０．０２ｍｍ〜１０ｍｍ、好ましくは０．５ｍｍ〜２ｍｍの範囲である。また、酸性イオン交換樹脂は、通常プロトン型で使用され、通常の再生処理を行なうことにより繰り返して使用することができる。
これらの酸性イオン交換樹脂は上記したように、通常水を含有した状態で販売されているが、反応に使用するときには反応液に置換し、水分がない状態で使用することが好ましい。
【００４３】
固体触媒の形状は特に限定されず、粉末、成形品等いずれの形態でも使用が可能である。触媒の成形法は特に限定されず、打錠、圧縮、転動造粒法等の公知の方法を採用できる。粒状成型品の外観形状としては、球状、円盤状、円柱状、円筒状、押し出し成型品等が例示される。
【００４４】
固体触媒の有効平均粒径は特に限定されず、後述する反応管の内径に応じて適宜選択されるが、通常０．００１〜１００ｍｍであり、好ましくは０．３〜１０ｍｍである。有効平均粒径が小さすぎると、連続反応を行う場合に圧力損失が増大し、運転が困難になり、有効平均粒径が大きすぎると、反応管単位容積（空塔基準）当りの幾何表面積の減少により、十分な反応成績を得ることが出来ない。
【００４５】
固体触媒の比表面積は特に限定されないが、通常、１〜１００ｍ２／ｇの範囲から適宜選択される。比表面積が小さすぎると、十分な触媒活性が得られず、比表面積が大きすぎると、触媒活性が高くなりすぎ、副生成物の生成速度が増大し、目的生成物の収率低下の原因となる。
【００４６】
２−（１−ヒドロキシアルキル）シクロアルカノンを固体触媒と接触させるときの温度は、特に制限されないが、２０〜４００℃が好ましく、５０〜２００℃がより好ましい。接触させるときの温度が低すぎると十分な反応成績を得ることが出来ず、接触させるときの温度が高すぎると副生成物の生成速度が増大し、目的生成物の収率低下の原因となると同時に、触媒の劣化が促進されてしまう。
【００４７】
２−（１−ヒドロキシアルキル）シクロアルカノンを固体触媒と接触させるときの圧力は、特に制限されないが、反応系（触媒層）から生成した水を効率よく除去する上では、減圧下であることが好ましく、−０．０００１〜−０．１ＭＰａＧがより好ましく、−０．００１〜−０．１ＭＰａＧがさらに好ましく、−０．０１〜−０．１ＭＰａＧが特に好ましい。
【００４８】
２−（１−ヒドロキシアルキル）シクロアルカノンを固体触媒と接触させる時間は、通常、０．０５〜１００時間、好ましくは０．２〜５時間である。
【００４９】
２−アルキリデンシクロアルカノンを連続反応により製造する場合において、連続反応とは、バッチ反応の対義語としての連続反応を意味する。即ち、反応操作において、原料の供給と反応混合物の抜き出しが、物質収支に関する整合性を維持したまま、間断なく継続的に実施されている状態を言う。
【００５０】
前記連続反応は気相、液相を問わないが、脱水反応によって生成した水の除去効率の問題から、液相反応が好ましい。
【００５１】
使用する反応器の材質としては、公知の材料が使用でき、例えばステンレススチール等が適している。
【００５２】
使用する反応器の形状は特に限定されず、攪拌槽式連続反応器、固定床流通式連続反応器等が例示されるが、反応器効率の観点から固定床流通式連続反応器が好ましい。
【００５３】
前記固定床流通式連続反応器の形態は特に限定されず、単管式、多管式いずれの形態でも良い。また、反応管の内径は特に限定されないが、通常、５〜４０００ｍｍであり、好ましくは７〜３０００ｍｍ、より好ましく１０〜２５００ｍｍである。また、反応管の長さも特に限定されないが、通常、０．１〜１５ｍ、好ましくは０．２〜７ｍである。
【００５４】
このような反応器とともに原料混合物を予め加熱する予熱器や原料混合物を気化させる気化器を使用してもよい。予熱器、気化器及び反応器は、必ずしも別個のものである必要はなく、同一の反応器の各部の温度をそれぞれの目的に適した温度としたものであってもよい。
【００５５】
反応器の温度制御方法は特に限定されず、熱交換式又は断熱式のいずれを使用することも可能である。またこれらの反応器は１個でも良いし、複数の反応器を直列に連結して使用することもできる。
【００５６】
反応器の材質としては、公知の材料が使用でき、例えばステンレススチール等が適している。このような反応器とともに原料混合物を予め加熱する予熱器や原料混合物を気化させる気化器を使用してもよい。予熱器、気化器及び反応器は、必ずしも別個のものである必要はなく、同一の反応器の各部の温度をそれぞれの目的に適した温度としたものであってもよい。
【００５７】
この製造方法は、（ａ）２−（１−ヒドロキシアルキル）シクロアルカノンを連続的に固体触媒と接触させ、脱水反応させると同時に、（ｂ）発生した水を反応系から除去するものである。
【００５８】
（ａ）の２−（１−ヒドロキシアルキル）シクロアルカノンを連続的に固体触媒と接触させる方法としては、例えば、固体触媒を充填した反応管の中を、２−（１−ヒドロキシアルキル）シクロアルカノンを、一定方向に、かつ一定速度で連続的に流通させる方法が挙げられる。
【００５９】
（ｂ）の反応系から水を除去する方法としては、水を反応系から除去することができる方法であれば、特に限定されない。例えば、水を気化させて除去する方法が挙げられる。より具体的には、膜分離法による除去、減圧による気化除去等が例示されるが、生産効率の観点から、連続法による減圧気化除去や膜分離法が好ましい。上記したごとく、固体触媒を充填した反応管の中に、２−（１−ヒドロキシアルキル）シクロアルカノンを、一定方向に、かつ一定速度で連続的に流通させる方法を採用する場合においては、固体触媒を充填した反応管中で生成した水を減圧気化法により除去する方法が採用できる。ここで、反応系とは、２−（１−ヒドロキシアルキル）シクロアルカノンの脱水反応が行われる系を意味する。
【００６０】
固体酸触媒を充填した反応器中に、２−（１−ヒドロキシアルキル）シクロアルカノンを、一定方向、かつ一定速度で流通させると同時に、反応器中で生成した水を減圧気化法により連続的に除去することが好ましい。
【００６１】
前記反応器として固定床流通式連続反応器を使用する場合、２−（１−ヒドロキシアルキル）シクロアルカノン及び所望により希釈剤を、空間速度（液体基準原料の１時間当りの総流量を触媒の充填容積（空筒基準）で除した値（以下、「ＬＨＳＶ」という。）を、通常０．００１〜１００Ｈｒ−１、好ましくは０．０１〜２０Ｈｒ−１で、通常２０〜４００℃、好ましくは５０〜２００℃に保持された触媒上に導入する。
【００６２】
反応温度がこのような範囲であると、十分な反応成績を得ることが出来、高い目的生成物選択率を得ることができ、しかも触媒の劣化が少ないので好ましい。また、ＬＨＳＶが大きすぎると十分な反応成績を得ることが出来ず、ＬＨＳＶが小さすぎると副生成物の生成速度が増大し、目的生成物の収率低下の原因となると同時に、触媒の劣化が促進されるおそれがある。
【００６３】
用いる希釈剤としては、反応に支障をきたさない不活性物質であれば、特に制限はない。また、希釈剤は液体でも気体でもよい。例えば、ベンゼン、トルエン、エチルベンゼン、シクロヘキサン、ｎ−ブタノール、ｎ−ペンタノール、窒素ガス、アルゴンガス、ヘリウムガス等が挙げられる。これらの希釈剤は単独で用いても、２種以上を併用してもよいが、脱水反応で生成した水の除去効率の問題から、水より高い沸点を持った液体希釈剤が望ましい。不活性溶媒で原料を希釈する場合、その使用量は原料混合物１００重量部に対し、通常５〜１０００重量部である。
【００６４】
反応を攪拌槽式連続反応器で行う場合の滞留時間は、通常、０．０５〜１００時間、好ましくは０．２〜５時間である。気相流通法で行う場合には、通常、１〜５００秒、好ましくは２〜３００秒である。
【００６５】
２−（１−ヒドロキシアルキル）シクロアルカノンを連続的に固体触媒と接触させ、脱水反応させた後においては、目的とする２−アルキリデンシクロアルカノンを反応系から連続的に取り出すことができる。
【００６６】
２−アルキリデンシクロアルカノンを反応系から連続的に取り出す方法としては、例えば、固体酸触媒を充填した反応器中に、２−（１−ヒドロキシアルキル）シクロアルカノンを、一定方向にかつ一定速度で流通させながら、反応器中で生成した水を減圧気化法により連続的に除去すると同時に、生成した２−アルキリデンシクロアルカノンを反応器から連続的に抜き出す方法が挙げられる。
【００６７】
以上のようにして得られた２−アルキリデンシクロアルカノンは、必要に応じて減圧蒸留等の精製手段を施すことにより高純度品とすることができる。
【００６８】
次いで、得られた２−アルキリデンシクロアルカノンとハロゲン化水素を含有するアルコール溶液（以下、「アルコール溶液」ということがある。）を調製し、このものを、充填物が充填された充填塔内を流通させる。
【００６９】
該アルコール溶液の調製に用いるアルコール溶剤としては、特に限定されない。例えば、炭素数１〜２０のアルコール類が挙げられる。
【００７０】
アルコール溶剤の具体例としては、メタノール、エチルアルコール、ｎ−プロピルアルコール、イソプロピルアルコール、ｎ−ブチルアルコール、イソブチルアルコール、ｓｅｃ−ブチルアルコール、ｔ−ブチルアルコール、ｎ−ペンチルアルコール、アミルアルコール、ｎ−ヘキシルアルコール等の鎖状構造を有するアルコール類；
シクロペンチルアルコール、シクロヘキシルアルコール等の環状構造を有するアルコール類；
エチレングリコール、プロピレングリコール等のグリコール類；等が挙げられる。
これらの中でも、ｎ−ブチルアルコール、ｎ−ペンチルアルコールが好ましい。
【００７１】
アルコール溶剤の使用量は、適宜選択されるが、２−アルキリデンシクロアルカノン１重量部に対して、通常０．５重量部以上、好ましくは１〜１００重量部、より好ましくは２〜１０重量部である。
【００７２】
用いるハロゲン化水素としては、例えば、塩化水素、臭化水素、フッ化水素、ヨウ化水素等が挙げられる。これらの中でも、塩化水素又は臭化水素が好ましく、塩化水素（ガス）が特に好ましい。これらのハロゲン化水素は、ガス又は溶液状として用いられる。
【００７３】
ハロゲン化水素の使用量は、２−アルキリデンシクロアルカノン１モルに対し、通常１〜５０倍モル、好ましくは２〜１０倍モルである。
【００７４】
２−アルキリデンシクロアルカノン及びハロゲン化水素のアルコール溶液としては、（ｉ）２−アルキリデンシクロアルカノンのアルコール溶液に所定量のハロゲン化水素を添加して得られたアルコール溶液、（ii）２−アルキリデンシクロアルカノンのアルコール溶液に、所定量のハロゲン化水素のアルコール溶液を添加して得られたアルコール溶液、等が挙げられる。
【００７５】
また、アルコール溶液は、２−アルキリデンシクロアルカノン及びハロゲン化水素以外に、適当な希釈剤を含有していてもよい。しかしながら、副反応を抑制し、目的物の収率を向上させる観点から、アルコール溶液は水分を含有しないことが好ましい。
【００７６】
用いる希釈剤としては、反応に支障をきたさない不活性物質であれば特に制限はない。また、希釈剤は液体でも気体でもよい。例えば、ベンゼン、トルエン、エチルベンゼン、シクロヘキサン、窒素ガス、アルゴンガス、ヘリウムガス等が挙げられる。これらの希釈剤は単独で用いても、２種以上を併用してもよい。希釈剤の使用量は、２−アルキリデンシクロアルカノン１００重量部に対し、通常０〜１０００重量部である。
【００７７】
本発明に用いる充填塔は、パッキングサポート上に、規則的又は不規則的に充填物を塔内に詰め込んだものである。このような充填塔の大きさ等には、特に制限はなく、反応規模に応じて適宜な大きさのものを選択することができる。
【００７８】
また用いる充填塔は、後述する充填物のほか、液分散板、フラッシュ・フィード液分散板、１次液分散板、コレクター、蒸気分散板、パッキング・サポート、充填層抑板等の内装物が内装されていてもよい。
【００７９】
充填塔に充填する充填物の形状や名称としては特に規定はなく、いかなる形状のものでも好ましく使用することができる。
【００８０】
このような充填物の具体例としては、
（α）公知のラシヒリング、レッシングリング、ポールリング、フレキシリング、カスケード・ミニ・リング、ラシヒスーパーリング、インターロックス・メタルタワー・パッキング及びインタロックスサドルものからなる群から選ばれる１種以上；
（β）化学工学便覧（化学工学会編）、第６版６０４頁、図１１・１３に記載の充填物；（γ）メラパック、ジェムパック、テクノパック、モンツパック、インタロックスハイパフォーマンスストラクチャードパッキング、フレキシパック等の、化学工業便覧（化学工学協会編）、第６版５６７頁に記載されている金属板型規則充填物；等が挙げられる。
【００８１】
また用いる充填物は、使用する充填塔のサイズ、供給原料の種類や供給量、温度条件、圧力条件、理論段数、圧力損失、最低液流量、その他の要素によって、使用する径、形状、材質等を適宜選択することができる。
【００８２】
２−アルキリデンシクロアルカノン及びハロゲン化水素のアルコール溶液を充填塔内に流通させるときの温度は、特に限定されないが、より収率よく目的物を得る上では、１００〜１５０℃であることが好ましい。前記アルコール溶液を１００〜１５０℃で流通させる方法としては、アルコール溶液を流通させるに際し、充填塔内部を１００〜１５０℃に加熱しておく方法が挙げられる。
【００８３】
充填塔内部を１００〜１５０℃に加熱しておく方法としては、例えば、充填塔内部に温度制御が可能なヒータを設置しておき、該ヒータにより充填塔内部の温度を所定温度としておく方法が挙げられる。
【００８４】
アルコール溶液を充填塔内に流通させるときの圧力は、特に限定されないが、より収率よく目的物を得る上では、０．１〜１．０ＭＰａＧの圧力であることが好ましい。
【００８５】
アルコール溶液を０．１〜１．０ＭＰａＧの圧力で、充填塔内に流通させる方法としては、例えば、充填塔内部を密閉系とし、該充填塔に圧力調整弁を取り付け、該圧力調整弁により充填塔内部の圧力を任意の値に調節する方法が挙げられる。
【００８６】
本発明の製造方法においては、２−アルキリデンシクロアルカノンの異性化反応は気体状態で実施することもできるが、より収率よく目的物を得る上では、液体状態で行うことが好ましい。すなわち、アルコール溶液を充填塔内に液体状態で流通（液相流通）させることが好ましい。
【００８７】
本発明の製造方法は、充填物を充填した充填塔内に、アルコール溶液を、一定方向、かつ一定速度で流通させると同時に、充填塔内から２−アルキル−２−シクロアルケノンを含む反応生成物を連続的に抜き出すことにより実施することができる。
【００８８】
アルコール溶液を充填塔内に流通させるときの速度は、特に限定されないが、空間速度（液体基準原料の１時間当りの総流量を触媒の充填容積（空筒基準）で除した値（以下、「ＬＨＳＶ」という。）で、通常０．００１〜１００Ｈｒ−１、好ましくは０．０１〜２０Ｈｒ−１である。
【００８９】
前記速度がこのような範囲であると、十分な反応成績を得ることが出来、高い目的生成物選択率を得ることができるので好ましい。また、ＬＨＳＶが大きすぎると十分な反応成績を得ることが出来ず、ＬＨＳＶが小さすぎると副生成物の生成速度が増大し、目的生成物の収率低下の原因となるおそれがある。
【００９０】
アルコール溶液の充填塔内における滞留時間は、通常、０．０５〜１００時間、好ましくは０．２〜５時間である。
【００９１】
本発明においては、アルコール溶液を充填塔の導入口（入り口）から充填塔内に導入すると同時に、他の一方側の取出口（出口）から、２−アルキル−２−シクロアルケノンを含む反応液を連続的に取り出すことができる。次いで、取り出した反応液から、ハロゲン化水素および溶媒を留去し、残留物を減圧蒸留することにより、目的とする２−アルキル−２−シクロアルケノンを単離することができる。
【００９２】
本発明の別の好ましい態様としては、下記に示す工程（１）及び工程（２）を連続的に行うことにより、２−（１−ヒドロキシアルキル）シクロアルカノンから、一挙に、２−アルキル−２−シクロアルケノンを連続的に製造する方法が挙げられる。
【００９３】
工程（１）：２−（１−ヒドロキシアルキル）シクロアルカノンを連続的に固体触媒と接触させ、脱水反応させると同時に、発生した水を反応系から除去することにより２−アルキリデンシクロアルカノンを連続的に製造する工程。
工程（２）：得られた２−アルキリデンシクロアルカノンとハロゲン化水素を含有するアルコール溶液を調製し、このものを充填物が充填された充填塔内を流通させることにより、２−アルキリデンシクロアルカノンの異性化反応を行い、２−アルキル−２−シクロペンテノンを製造する工程。
この方法は、後述するように、図１に示す製造装置を使用して実施することができる。
【００９４】
目的物の収率や純度などは、ガスクロマトグラフィー、ＮＭＲスペクトルなどの公知の分析手段により求めることができる。
【実施例】
【００９５】
以下に実施例および比較例を示し、本発明を具体的に説明するが、本発明はこれらの実施例によってその範囲を限定されるものではない。
【００９６】
なお、以下の実施例において転化率、収率は次のように定義する。また、実施例中のＳＶとは、触媒充填層を通過する原料の空間速度（１時間当りの総流量を触媒の充填容積（空筒基準）で除した値）である。
【００９７】
（１）転化率（％）＝〔反応した原料のモル数〕／〔供給した原料のモル数〕×１００
（２）収率（％）＝〔生成した目的物のモル数〕／〔供給した原料のモル数〕×１００
（３）選択率（％）＝（生成した目的物のモル数）／〔反応した原料のモル数〕×１００
（４）反応器効率（ｋｇ−ＰＰＡＮ／（ｍ3−反応器・ｈｒ））＝
〔１時間当りの目的物生成量（ｋｇ／ｈｒ）〕／〔反応器容積（ｍ３）〕
【００９８】
（実施例１）
２−ペンチリデン−２−シクロペンタノン（１００ｇ）及び塩化水素ガス（１．８ｇ）ガスをｎ−ブタノール（２２０ｇ）に溶かし込んだ。この溶液を、１３０℃に加温したラシヒリング充填塔（１インチφ×１５ｃｍ）に、０．５ＭＰａＧの圧力を維持したまま、２ｍｌ／分で流通させた。流出液を、ガスクロマトグラフィーを用いた内部標準法による定量分析したところ、２−ペンチル−２−シクロペンテノンが収率８６．４％で生成していた。
【００９９】
（実施例２）
塩化水素ガス（１．８ｇ）の代わりに、３７重量％濃塩酸５ｍｌを用いた以外は、実施例１と同様に反応を行った。流出液を、ガスクロマトグラフィーを用いた内部標準法による定量分析したところ、２−ペンチル−２−シクロペンテノンが収率６７．９％で生成していた。
【０１００】
（製造例１）  ２−（１−ヒドロキシ−ｎ−ペンチル）シクロペンタノンの合成
攪拌機を装備した反応器にシクロペンタノン１５１．２ｇ（１．８モル）と１．５重量％の水酸化ナトリウム水溶液８０ｇおよびバレルアルデヒド８６ｇ（１モル）を加えて室温で３時間攪拌した。反応終了後、塩酸を滴下して中和処理を行った。油水分離して分取した油層をガスクロマトグラフィー（ＧＣ）で分析した結果、２−（１−ヒドロキシ−ｎ−ペンチル）シクロペンタノンが９０％の収率で生成していた。この粗生成物を減圧蒸留することにより、純度９０％の２−（１−ヒドロキシ−ｎ−ペンチル）シクロペンタノンを得た。
【０１０１】
（実施例３）
製造例１で得られた２−（１−ヒドロキシ−ｎ−ペンチル）シクロペンタノンから、以下に示すように、図１に示す製造装置を用いて、２−ｎ−ペンチリデンシクロペンタノンを経て２−ペンチル−２−シクロペンテノンを連続的に合成した。
【０１０２】
図１中、１は原料である２−（１−ヒドロキシ−ｎ−ペンチル）シクロペンタノンを保管する原料タンク、２は固体触媒を充填した反応器、３は水捕集器であり、図示を省略する真空系と連結されており、反応器２内を減圧にできるようになっている。また、４は油水分離器であり、得られた２−ｎ−ペンチリデンシクロペンタノンに残存する水を分離できるようになっている。５はブタノールタンク、６は塩化水素タンク、７はラシヒリング充填塔（１インチφ×１５ｃｍ）、８は反応生成物捕集タンク、９は背圧弁をそれぞれ示す。
【０１０３】
工程（１）
先ず、製造例１で得た２−（１−ヒドロキシ−ｎ−ペンチル）シクロペンタノンを原料として、２−ｎ−ペンチリデンシクロペンタノンを合成した。
【０１０４】
図１に示す反応器２に、強酸性イオン交換樹脂（オルガノ社製、ＣＳＰ−２−ＨＧ）７６ｍｌを充填し、反応器２を９５℃に保持した。一方、原料タンク１に、製造例１で得られた２−（１−ヒドロキシ−ｎ−ペンチル）シクロペンタノンを保管し、９５℃に加熱した。反応器内を−０．０６ＭＰａＧに減圧した状態で、反応器２下部から２−（１−ヒドロキシ−ｎ−ペンチル）シクロペンタノンをＬＨＳＶ０．８Ｈｒ−１で連続的に流通させた。反応器２上部より、生成した水を減圧気化法により連続的に水捕集器３に捕集除去した。
一方、反応生成物である２−ｎ−ペンチリデンシクロペンタノンを、反応器２から連続的に油水分離器４に抜き出し、残存する水を除去した２−ｎ−ペンチリデンシクロペンタノンを後述する次工程のラシヒリング充填塔に供給した。
【０１０５】
なお、反応器２の出口から得られた粗生成物をＧＣ分析した結果、転化率は９６％、選択率は９０％、収率は８６％であった。また、このときの反応器効率は５８４であった。
【０１０６】
工程（２）
次に、工程（１）で得た２−ｎ−ペンチリデンシクロペンタノンを異性化して、目的とする２−ペンチル−２−シクロペンテノンを連続的に合成した。
【０１０７】
２−ペンチリデンシクロペンタノン（１００ｇ）を油水分離器４から、ｎ−ブタノール（２２０ｇ）をタンク５から、塩化水素ガス（１．８ｇ）をタンク６からそれぞれ供給し、２−ペンチリデンシクロペンタノン及び塩化水素のｎ−ブタノール溶液を調製し、この溶液を、背圧弁９により０．５ＭＰａＧの圧力を維持したまま、１３０℃に加温したラシヒリング充填塔７内を２ｍｌ／分で流通させた。得られた反応生成物２−ペンチル−２−シクロペンテノンを、反応生成物捕集タンク８に連続的に抜き出した。
ガスクロマトグラフィーを用いた内部標準法による定量分析したところ、２−（１−ヒドロキシ−ｎ−ペンチル）シクロペンタノンからの収率は７４．３％であった。
【図面の簡単な説明】
【０１０８】
【図１】２−（１−ヒドロキシ−ｎ−ペンチル）シクロペンタノンから２−ｎ−ペンチリデンシクロペンタノンを経て、２−ペンチル−２−シクロペンテノンを連続的に製造する製造装置の概念図である。
【符号の説明】
【０１０９】
１…原料タンク
２…反応器
３…水捕集器
４…油水分離器
５…ブタノールタンク
６…塩化水素タンク
７…ラシヒリング充填塔
８…反応生成物捕集タンク
９…背圧弁
【図１】
0005056313.tif 000002